무정형 셀레늄 나노 입자 와 카본 나노 입자 의 자기 조립 을 통하 여 셀레늄 - 카본 입자 를 생성 하 였 다 . 리튬 - 니켈 - 망간 - 코발트 계 활물질 을 제조 하 기 위하 여 전이 금속 전구체 로서 혼합 산수화 물 MOOH ( M = Ni 4 / 15 ( Mn 1 / 2 Ni 1 / 2 ) 8 / 15 Co 0 . 2 ) 을 사용 하 고 , 상기 혼합 산수화 물 Li 2 Co 3 를 화학 양론 적 비율 ( Li : M 1 . 02 : 1 ) 로 혼합 한 후 , 혼합물 을 공기 중 에서 900 ℃ 에서 10 시간 동안 소결 하 여 리튬 혼합 전이 금속 산화물 을 제조 하 였 다 . 상기 리튬 혼합 전이 금속 화합물 과 Li 2 CoO 2 를 20 : 80 으로 혼합 한 양극 활물질 95 . 1 중량 % 와 평균 입경 이 35 nm 이 고 DBP 흡착 값 이 360 ml / 100 g 인 다공성 도전 재 0 . 9 중량 % 에 바인더 로서 폴리 불화 비닐리덴 ( polyvinylidene fluoride , PVdF ) 2 중량 % 를 혼합 하 여 양극 합제 를 제조 한 후 , 이 를 80 nm 셀레늄 - 카본 입자 2 중량 % 및 NMP ( N - methlypyrrolidone ) 를 첨가 하 여 양극 합제 슬러리 를 제조 하 였 다 . 이러 한 양극 합제 슬러리 를 금속 집 전체 인 알루미늄 호일 에 코팅 한 후 , 100 ℃ 의 진공 오븐 에서 2 시간 이상 건조 하 여 양극 을 제조 하 였 다 .